СЛОИСТОЕ ИЗДЕЛИЕ

Предложенное техническое решение относится к области слоистых изделий, содержащих армированный нетканый волокнистый материал из полеолефиновых волокон, выполненный по технологии Спанбонд.
Термоскрепленный спандбонд находит применение в различных отраслях народного хозяйства, например, в производстве фильтрующих материалов, защитных и укрывных материалов, используемых в сельском хозяйстве, медицине, строительстве.
В частности, известен синтетический укрывной нетканый материал, изготовленный по технологии Спанбонд, используемый в конструкциях парников (RU 165366 U1, 2015).
Однако в известном техническом решении не указан тип использованного полимера и параметры материала.
2
В патенте RU 167599 U1, 2017 описано покрытие для каркасного парника, выполненное из нетканого полипропилена, характеризующегося плотностью 30-65 г/м, содержащего ультрафиолетовый стабилизатор.
Однако данный материал имеет недостаточную механическую прочность.
Для повышения прочности полотна из нетканого материала изделия выполняют многослойными и армируют их полимерными сетками.
Например, описан защитный материал, выполненный в виде плоской слоистой конструкции, содержащей основной слой из полимерной пленки, армированной сеткой, слой из бумажного волокна с абсорбирующим агентом, при этом слои скреплены путем приклеивания, ламинирования или тепловой сваркой (RU 2014111251 А, 2015). Данный материал предложено использовать для аварийно-спасательных служб и в санитарных целях для транспортировки пациентов.
Однако укрывные свойства, обеспечивающие возможность использования известного материала для агротехнических целей, не известны.
3
Известен слоистый материал, выполненный из чередующихся слоев из полиолефина и волокнистого нетканого материала, расположенного между слоями из полиолефина, при этом в качестве слоев полиолефина материал содержит сетку из полиолефина и пленку из полиолефина с перфорациями диаметром 5-10 мм, а в качестве нетканого материала - иглопробивной нетканый материал из полипропиленовых волокон с объемной плотностью порядка 0,1-1,0 г/см, упомянутые три слоя скреплены прошивкой дискретными нитями (RU 2021149 С1, 1994).
Известный материал обладает высокими фильтрующими и прочностными характеристиками, однако конструкция материала является достаточно сложной и неэффективной при ее использовании в качестве укрывного материала для выращивания сельскохозяйственных культур.
Задачей настоящего технического решения является разработка воздухопроницаемого слоистого изделия на основе волокнистого нетканого материала из полипропиленовых волокон, характеризующегося простой конструкцией и высокими укрывными свойствами.
2
2
Поставленная задача решается описываемым слоистым изделием, которое содержит два слоя нетканого волокнистого материала типа спанбонд из полипропилена с поверхностной плотностью каждого слоя 28±5% г/м и размещенный между ними слой, выполненный в виде экструдируемой сетки из полипропилена с размером ячеек 6±6 мм, имеющий поверхностную плотность 14±5% г/м, при этом все слои изделия соединены между собой точечным термоскреплением.
На чертеже (Фиг. 1) представлено заявленное изделие, где:
1 - слой из нетканого волокнистого материала;
2 - экструдируемая сетка.
Заявленное слоистое изделие изготавливают следующим образом.
2
Берут полотно (1) заданного размера, выполненное из нетканого волокнистого материала из полипропиленовых волокон, изготовленного по технологии спанбонд, имеющего поверхностную плотность 28±5% г/м, накладывают на полученный слой экструдируемой сетки из полипропилена (2), имеющую размер ячеек 6×6 мм и поверхностную плотность 14±5%, поверх сетки (2), накладывают слой полотна (1), аналогичного уложенному в нижний слой, и проводят на маленьких участках полотна точечное термоскрепление слоев на каландре.
При длине полученного изделия от 5 до 10 метров и ширине от 1,6 до 3 метров изделие сматывают в рулон. Изделие шириной 3 метра посередине снабжается швом.
Полученное слоистое изделие при испытании стандартными тестами показало следующие характеристики.
Прочность при максимальной силе растяжения, Н/5 см - вдоль - 130
Прочность при максимиальной силе растяжения, (Н/5 см) - поперек - 70
Удлинение при разрыве (%) вдоль и поперек - 45
Стойкость к УФ-излучению - обеспечено снижение прочности за 2 сезона использования на 40%.
Воздухопроницаемость (мм/с) - 1150
2
Паропроницаемость, г/м*24 ч, не менее - 1600
Среднее значение пропускания света, не менее (усл. ед.) - 73
С учетом проведенных испытаний и простоты изготовления изделия оно рекомендовано в качестве эффективного укрывного изделия для парников и теплиц.